(57)【特許請求の範囲】
【請求項１】
厚みが０．１ｍｍ〜２ｍｍでフィルムの融点が２６０℃以上２６９℃以下である、表面に機能層を有するフィルムを一方の金型と他方の金型との間に配置し、該金型を型締めして成形キャビティを形成した後、該キャビティ内に熱可塑性樹脂を射出する工程および成形体よりフィルムを剥がす工程を含む射出成形により成形することを特徴とする表面に機能層を付与された、５００ｍｍ２以上の開口部を有する樹脂成形体の製造方法。
【請求項２】
樹脂成形体の厚みが３ｍｍ〜３０ｍｍの範囲である請求項１に記載の樹脂成形体の製造方法。
【請求項３】
樹脂成形体が樹脂の流動会合部を有する樹脂成形体である請求項１または２に記載の樹脂成形体の製造方法。
【請求項４】
表面の機能層がハードコート層であることを特徴とする請求項１〜３のいずれか１項に記載の樹脂成形体の製造方法。
【請求項５】
熱可塑性樹脂が芳香族ポリカーボネート樹脂である請求項１〜４のいずれか１項に記載の樹脂成形体の製造方法。
【請求項６】
請求項１〜５のいずれか１項に記載の製造法により製造された樹脂成形体。
【請求項７】
樹脂成形体が車輌、船舶および航空機の樹脂製窓の部材である請求項６記載の樹脂成形体。
【請求項８】
該樹脂製窓が屋根の部材である請求項７記載の樹脂成形体。
【請求項９】
樹脂成形体がパチンコ遊戯台の部材である請求項６に記載の樹脂成形体。
【請求項１０】
厚みが０．１ｍｍ〜２ｍｍでフィルムの融点が２２０℃以上２６９℃以下である、表面に機能層を有するフィルムを一方の金型と他方の金型との間に配置し、該金型を型締めして成形キャビティを形成した後、該キャビティ内に熱可塑性樹脂を射出する工程および成形体よりフィルムを剥がす工程を含む射出成形により成形することを特徴とする表面に機能層を付与された、５００ｍｍ２以上の開口部を有する樹脂成形体の製造法により製造されたパチンコ遊戯盤。
【発明の詳細な説明】
【技術分野】
【０００１】
本発明は、表面に機能層を有する樹脂成形体に関する。詳しくは、本発明は、表面に機能層を有する樹脂成形体であって、寸法精度、および生産性に優れた樹脂成形体の製造方法並びにかかる樹脂成形体に関する。
【背景技術】
【０００２】
ガラス板を芳香族ポリカーボネート樹脂に代表される熱可塑性樹脂製の板に代替する試みは従来から幅広い分野で実施されている。その目的は、軽量化、安全性の向上、およびガラスでは不可能な態様での利用などを達成することにある。この中でガラスでは不可能な態様での利用の具体例としては、開口部や偏肉、ボス、リブ形状を有する成形体等が挙げられ、それらの成形体を後加工でなく直接に製造することが開示されている（特許文献１）。また、ガラス板が利用されていた分野では、樹脂板にも耐擦傷性が求められる場合が多く、ハードコートが必須である。ハードコートを樹脂板に施す方法としてはスプレーコート法、フローコート法、ディップコート法を使用する方法が開示されている（非特許文献１）。しかしながら開口部等の複雑な形状の成形体では垂れなどの外観不良が出るという問題がある。一方、射出成形中に箔転写することにより成形体の表面に機能層を施す方法も開示されている（特許文献２）。しかしながら、成形体が大型化、厚肉化、複雑形状化すると熱や樹脂流動の複雑化により転写フィルムが熱劣化して成形体に融着したり、樹脂の流動会合部を有する樹脂成形体ではフィルムが引き伸ばされて皺を生じるという問題がある。
【０００３】
【特許文献１】特開平０５−２６９８０５号公報
【特許文献２】特開昭５９−２０２８３０号公報
【非特許文献１】塗装技術ハンドブック［日本塗装技術協会］
【発明の開示】
【発明が解決しようとする課題】
【０００４】
本発明の目的は、上記問題に鑑みてなされたものであり、ハードコートを有する樹脂成形体の射出成形による製造を可能とすることにある。
【課題を解決するための手段】
【０００５】
本発明者らは、鋭意検討を重ねた結果、キャリアフィルムの特性を最適化し、射出圧縮成形方法との組合せによりフィルムが成形体に融着することなく、皺が無い成形体を得る方法を見出し、本発明を完成するに至った。
【０００６】
本発明によれば、上記課題を解決する手段として、射出圧縮成形法にて、厚みが０．１ｍｍ〜２ｍｍであり、融点が２６０℃以上２６９℃以下である表面に機能層を有するフィルムを一方の金型と他方の金型との間に配置し、該金型を型締めして成形キャビティを形成した後、該キャビティ内に熱可塑性樹脂を射出する工程および成形体よりフィルムを剥がす工程を含む射出成形により成形することを特徴とする５００ｍｍ２以上の開口部を有する樹脂成形体の製造方法が提供される。なお、本発明でいうところの成形キャビティとは、可動側金型と固定側金型との型締めにより形成した成形用空間のことを指す。以下、本発明の詳細について説明する。
【０００７】
＜表面に機能層を有するフィルム＞
本発明で使用される表面に機能層を有するフィルムとは、熱可塑性樹脂等からなるキャリアフィルムの表面に機能層を積層したフィルムであり、機能層の代表的なものとしては耐擦傷性を有するハードコート層、図柄等が形成された印刷層などがある。また、キャリアフィルムの材質としてはポリプロピレン系樹脂、ポリエチレン系樹脂、ポリアミド系樹脂、ポリイミド系樹脂、ポリエステル系樹脂、アクリル系樹脂、ポリ塩化ビニル系樹脂、ポリカーボネート系樹脂等が挙げられ、その中でもポリエステル系樹脂、特にポリエチレンナフタレート樹脂が好ましい。
【０００８】
上記フィルムの厚みは０．１ｍｍ〜２ｍｍであり、０．１ｍｍ〜０．４ｍｍが好ましく、０．２ｍｍ〜０．４ｍｍがより好ましい。フィルムの厚みが０．１ｍｍより薄い場合、腰が足りず成形時に皺になり、２ｍｍより厚い場合は形状追随性が損なわれる。
【０００９】
上記フィルムの融点は２２０℃以上であり、２５０℃以上が好ましく、２６０℃以上がより好ましい。フィルムの融点が２２０℃より低い場合、射出成形時に溶融樹脂の熱によってフィルムが成形体に融着する。なお、フィルムの融点の上限は特に限定されないが、５５０℃以下が好ましい。
【００１０】
＜熱可塑性樹脂＞
本発明の樹脂成形体を構成する熱可塑性樹脂は、各種の重合体または共重合体、およびこれらに各種の添加剤を配合した樹脂組成物を含む。
熱可塑性樹脂としては、ポリスチレン樹脂、ＡＢＳ樹脂、ＡＥＳ樹脂、ＡＳ樹脂、メタクリル樹脂、ポリカーボネート樹脂、環状ポリオレフィン樹脂、変性ＰＰＥ樹脂、ポリスルホン樹脂、ポリエーテルスルホン樹脂、ポリアリレート樹脂、およびポリエーテルイミド樹脂などが例示される。これらの中でもポリカーボネート樹脂が最も好ましい。
【００１１】
かかるポリカーボネート樹脂は、通常使用されるビスフェノールＡ型ポリカーボネート以外にも、他の二価フェノールを用いて重合された、高耐熱性または低吸水率の各種のポリカーボネート樹脂であってもよい。ポリカーボネート樹脂はいかなる製造方法によって製造されたものでもよく、界面重縮合の場合は通常一価フェノール類の末端停止剤が使用される。ポリカーボネート樹脂はまた３官能フェノール類を重合させた分岐ポリカーボネート樹脂であってもよく、更に脂肪族ジカルボン酸や芳香族ジカルボン酸、または二価の脂肪族または脂環族アルコールを共重合させた共重合ポリカーボネートであってもよい。ポリカーボネート樹脂の粘度平均分子量は、好ましくは１．３×１０４〜４．０×１０４、より好ましくは１．５×１０４〜３．０×１０４、更に好ましくは２．０×１０４〜２．８×１０４である。芳香族ポリカーボネート樹脂の粘度平均分子量（Ｍ）は塩化メチレン１００ｍｌにポリカーボネート樹脂０．７ｇを溶解した溶液から２０℃で求めた比粘度（ηｓｐ）を次式に挿入して求めたものである。
ηｓｐ／ｃ＝［η］＋０．４５×［η］２ｃ（但し［η］は極限粘度）
［η］＝１．２３×１０−４Ｍ０．８３
ｃ＝０．７
【００１２】
他の二価フェノールを用いて重合された、高耐熱性または低吸水率の各種のポリカーボネート樹脂の具体例としては、下記のものが好適に例示される。
（１）該ポリカーボネートを構成する二価フェノール成分１００モル％中、４，４’−（ｍ−フェニレンジイソプロピリデン）ジフェノール（以下“ＢＰＭ”と略称）成分が２０〜８０モル％（より好適には４０〜７５モル％、さらに好適には４５〜６５モル％）であり、かつ９，９−ビス（４−ヒドロキシ−３−メチルフェニル）フルオレン（以下“ＢＣＦ”と略称）成分が２０〜８０モル％（より好適には２５〜６０モル％、さらに好適には３５〜５５モル％）である共重合ポリカーボネート。
（２）該ポリカーボネートを構成する二価フェノール成分１００モル％中、ビスフェノールＡ成分が１０〜９５モル％（より好適には５０〜９０モル％、さらに好適には６０〜８５モル％）であり、かつＢＣＦ成分が５〜９０モル％（より好適には１０〜５０モル％、さらに好適には１５〜４０モル％）である共重合ポリカーボネート。
（３）該ポリカーボネートを構成する二価フェノール成分１００モル％中、ＢＰＭ成分が２０〜８０モル％（より好適には４０〜７５モル％、さらに好適には４５〜６５モル％）であり、かつ１，１−ビス（４−ヒドロキシフェニル）−３，３，５−トリメチルシクロヘキサン成分が２０〜８０モル％（より好適には２５〜６０モル％、さらに好適には３５〜５５モル％）である共重合ポリカーボネート。
【００１３】
これらの特殊なポリカーボネートは、単独で用いてもよく、２種以上を適宜混合して使用してもよい。また、これらを汎用されているビスフェノールＡ型のポリカーボネートと混合して使用することもできる。
【００１４】
これらの特殊なポリカーボネートの製法及び特性については、例えば、特開平６−１７２５０８号公報、特開平８−２７３７０号公報、特開２００１−５５４３５号公報及び特開２００２−１１７５８０号公報等に詳しく記載されている。
【００１５】
上記の熱可塑性樹脂は、透明性を損なわない範囲において、従来公知の各種の添加剤を含有することができる。かかる添加剤としては、例えば、熱安定剤、酸化防止剤、紫外線吸収剤、光安定剤、着色剤、離型剤、摺動剤、赤外線吸収剤、光拡散剤、蛍光増白剤、帯電防止剤、難燃剤、難燃助剤、可塑剤、強化充填材、衝撃改質剤、光触媒系防汚剤、およびフォトクロミック剤等が例示される。尚、熱安定剤、酸化防止剤、紫外線吸収剤、光安定剤、着色剤、および離型剤などは、従来上記の熱可塑性樹脂における公知の適正量を配合できる。かかる量が樹脂の透明性を阻害することが稀であるからである。
【００１６】
また樹脂材料は、通常必要な添加剤を原料樹脂と溶融混練したペレットの形状で、射出成形機に供給される。かかる供給時は水分含有量が十分に低減されることが必要である。ポリカーボネート樹脂の如き水分吸収性の高い熱可塑性樹脂は、十分に乾燥され射出成形機に供給されることが必要である。溶融混練は、従来公知の溶融混練機が利用でき、特にベント式二軸押出機が好適である。また押出中に生じた異物を除去するためのスクリーンを押出機ダイス部前のゾーンに設置することが好ましい。ペレット化に際して外部の埃などの影響を低減する必要がある場合には、押出機周囲の雰囲気を清浄化することが好ましい。更にペレットの製造場所から、射出成形機への製造場所への運搬には、従来光情報記録媒体の基板製造用ペレットに利用される、各種の防塵コンテナが利用できる。
【００１７】
＜樹脂成形体＞
本発明の製造方法で製造される樹脂成形体の厚みは３ｍｍ〜３０ｍｍの範囲が好ましく、５〜３０ｍｍがより好ましく、８〜３０ｍｍが最も好ましい。厚みが３ｍｍより薄い場合、射出成形時に樹脂の剪断によってフィルムが変形してしまう。また、厚みが３０ｍｍより厚い場合、射出成形時のフィルムへの熱負荷が大きくなりフィルムが融着する可能性が高くなる。
【００１８】
上記樹脂成形体は樹脂の流動会合部を有する樹脂成形体であることが好ましく、開口部を有する樹脂成形体がより好ましい。開口部を有する樹脂成形体の場合、該開口の大きさが５００ｍｍ２以上が好ましく、３，０００ｍｍ２以上がより好ましく、３０，０００ｍｍ２以上が最も好ましい。開口部の大きさが５００ｍｍ２より小さい場合はフィルムがシワになりにくく従来の技術でも成形可能である。なお、５００ｍｍ２以上の開口部とは、機能層を有する面の開口部の面積が５００ｍｍ２以上であることを指す。
【００１９】
＜樹脂成形体の製造方法＞
本発明の製造方法は以下の工程を含む製造方法である。
【００２０】
（表面に機能層を有するフィルムを一方の金型と他方の金型との間に配置し、該金型を型締めして成形キャビティを形成した後、該キャビティ内に熱可塑性樹脂を射出する工程）
本発明において溶融樹脂は、表面に機能層を有するフィルムを一方の金型と他方の金型との間に配置した後に予め圧縮ストローク分だけ余分に開いた金型キャビティ内に射出充填される。フィルムの配置方法としては金型の上方或いは下方に配置されたフィルムロールを他方に巻き取り送る方法や、枚葉にカットされたフィルムをロボットアームなどにより金型内に配置する方法などがある。また、この際に金型内で真空熱成形により予備賦形を行ってもよい。
【００２１】
圧縮ストロークと樹脂板の厚みとの合計量は、目的とする樹脂板の厚みに対して、好ましくは１．０１〜３倍の範囲、より好ましくは１．０５〜２倍の範囲、更に好ましくは１．１〜１．８倍の範囲である。かかる圧縮ストロークの適正値は、成形体の厚みや使用される樹脂の溶融粘度により異なる。例えば樹脂板の厚みが１０ｍｍ以上、好ましくは１２ｍｍ以上の場合には、圧縮ストロークの絶対値は、好ましくは０．２〜３ｍｍの範囲、より好ましくは０．３〜２ｍｍの範囲である。成形体の厚みが少ない場合には、圧縮ストロークを大きくとることが好ましい。
【００２２】
（射出成形により成形体を成形する工程）
金型同士が中間型締め状態に型締めされた金型キャビティ内へ溶融した熱可塑性樹脂を射出した後に最終型締めを行う。この最終型締めは閉鎖されたキャビティ中で行うことも、一部開放されたキャビティ中で行うこともできる。閉鎖されたキャビティとは、樹脂の流動する余地のない閉ざされた状態のキャビティをいう。かかるキャビティは、ホットランナのバルブの閉鎖、および完全なゲートシールにより達成される。更にシリンダー側から付加する樹脂圧力と圧縮圧力との平衡が維持された状態が含まれる。一方、一部開放されたキャビティとは、樹脂の流動する余地がある開放されたキャビティをいう。例えば、オープンノズルで樹脂が大きくフローバックされる場合や、捨てキャビが設けられて樹脂が圧縮によって流入する場合などがある。成形体の品質を安定化させるためより好ましいのは閉鎖されたキャビティにおいて圧縮を行う方法である。
【００２３】
最終型締め工程において、可動側金型パーティング面と固定側金型のそれとは接触（以下、“型面タッチ”と称する場合がある）しないことが好ましい。型面タッチがある場合、所定の圧力が樹脂に十分に伝わることがなくなり、寸法精度に優れた低歪みの成形体は得難くなる。可動側金型のパーティング面と固定側金型のそれとの距離は、好ましくは０．０５〜３ｍｍの範囲、より好ましくは１〜２ｍｍの範囲である。３ｍｍを超える設定とした場合には成形体の形状によっては可動側金型の倒れが生じ製品にバラツキが生じやすくなる。また０．０５ｍｍ未満の場合には十分な制御が困難となり、連続の成形において型面タッチが生ずる場合がある。この後、十分に冷却を行った後に成形体を取り出す。
【００２４】
（成形品よりフィルムを剥がす工程）
次に取り出した成形体よりキャリアフィルムを剥がす。成形体よりキャリアフィルムを剥がす方法としては、枚葉のフィルムを用いる場合は手作業にて引き剥がす方法、ロールフィルムを用いる場合はロボットアームにて引き剥がす方法が挙げられる。なお、ロールフィルムを用いる場合ではフィルムを配置した金型の他方の金型に若干のアンダーカット部を設ることにより型開き時に引き剥がす方法も用いることができる。
【発明の効果】
【００２５】
本発明の方法を用いて製造された樹脂成形体は大型で厚肉で開口部を有する形状でも良好な外観を有する。したがって、上述のとおり、これらの特性が求められる車両、船舶および航空機などの輸送機器の樹脂製窓（車輌屋根を含む）、並びに液晶ディスプレイ保護材に代表される画像を透視する用途、特にパチンコやピンボールに代表される遊技具における遊技盤に代表される幅広い工業分野において有用である。よってその奏する工業的効果は格別のものである。なお、車輌、船舶および航空機などの輸送機器の樹脂製窓の部材とは、サンルーフやクオータ窓等に代表される光透過性を有する部材のことを指す。また、パチンコやピンボールに代表される遊技具における遊技盤とは、前面盤や遊戯盤等に代表される光透過性を有する部材のことを指す。
【発明を実施するための最良の形態】
【００２６】
本発明者らが現在最良と考える本発明の形態は、前記の各要件の好ましい範囲を集約したものとなるが、例えば、その代表例を下記の実施例中に記載する。もちろん本発明はこれらの形態に限定されるものではない。
【実施例】
【００２７】
以下に実施例を挙げて本発明をさらに具体的に説明する。なお、熱可塑性樹脂及び、表面に機能層を有するフィルムとしては以下のものを用いた。  
（Ｉ）熱可塑性樹脂  
Ａ−１：ポリカーボネート樹脂［帝人化成（株）製パンライトＬ−１２２５Ｙ（商品名）］  
Ａ−２：ＡＢＳ樹脂［東レ（株）製９２０−５５５（商品名）］  
Ａ−３：ＰＭＭＡ樹脂［三菱レイヨン（株）製ＶＨ−００１（商品名）］  
（ＩＩ）表面に機能層を有するフィルム  
Ｂ−１：フィルム厚み０．２５ｍｍのポリエチレンナフタレート（ＰＥＮ）フィルムをキャリアフィルムとし、その表面に機能層としてハードコート層を積層したフィルム（融点２６９℃）［尾池工業（株）製］  
Ｂ−２：キャリアフィルムの厚みを０．１２５ｍｍとした以外はＢ−１と同様のフィルム  
Ｂ−３：フィルム厚み０．２５ｍｍのポリエチレンテレフタレート（ＰＥＴ）フィルムをキャリアフィルムとし、その表面に機能層としてハードコート層を積層したフィルム（融点２５８℃）  
Ｂ−４：フィルム厚み０．２５ｍｍのポリカーボネート（ＰＣ）フィルムをキャリアフィルムとし、その表面に機能層としてハードコート層を積層したフィルム（融点２４０℃）  
Ｂ−５： フィルム厚み０．２５ｍｍのポリメチルメタクリレート（ＰＭＭＡ）フィルムをキャリアフィルムとし、その表面に機能層としてハードコート層を積層したフィルム（融点１８０℃）  
Ｂ−６：キャリアフィルムの厚みを０．０５ｍｍとした以外はＢ−１と同様のフィルム  
Ｂ−７：キャリアフィルムの厚みを３ｍｍとした以外はＢ−１と同様のフィルム
【００２８】
［実施例１］
以下の工程に従い、表面に機能層を有する樹脂成形体を作製した。
熱可塑性樹脂（Ａ−１）のペレットを１２０℃にて５時間熱風乾燥機で乾燥した後、成形機としてシリンダ径１１０ｍｍφ、型締め力１５，７００ｋＮの名機製作所製Ｍ１６００ＮＳ−ＤＭ射出成形機及び図１の金型を使用し、フィルム（Ｂ−１）を用いて射出圧縮成形を行った。
【００２９】
該成形機は、特開２００３−０４８２４１号公報の実施例に記載されたと同じ平行度矯正機構を有するものである。金型取り付け板の四隅に配置された平行度矯正機構の各機構の保持圧力を調整することにより、金型の平行度をｔａｎθが０．００００５以下となるよう調整した。
【００３０】
成形はシリンダ温度２９０℃、ホットランナ設定温度２９０℃、金型温度は固定側、可動側ともに１００℃、中間型締め位置から最終型締め位置までのストロークであるプレスストローク２ｍｍ、および圧縮加圧時間１８０秒で行った。
【００３１】
なお、フィルムは、枚葉にしたフィルムを用い、可動側のパーティング面に両面テープを用いて貼り付けて配置した。
成形体の形状は図１に示すとおり、５００ｍｍ２以上の開口部を複数個有する、長さ３００ｍｍ、幅３００ｍｍ、および厚み１０ｍｍの成形体である。
【００３２】
［実施例２］
上記実施例１において、成形体の肉厚を３０ｍｍ、加圧時間を７００秒、とした以外は、実施例１と同様にして成形を実施した。
【００３３】
［実施例３］
上記実施例１において、使用するフィルムをフィルム（Ｂ−２）とした以外は、実施例１と同様にして成形を実施した。
【００３４】
［実施例４］
上記実施例１において、使用樹脂を熱可塑性樹脂（Ａ−２）とし、シリンダ温度２５０℃、ホットランナ温度２５０℃、金型温度は固定側可動側ともに６０℃とした以外は、実施例１と同様にして成形を実施した。
【００３５】
［実施例５］
上記実施例１において、使用樹脂を熱可塑性樹脂（Ａ−３）とし、シリンダ温度２５０℃、ホットランナ温度２５０℃、金型温度は固定側可動側ともに６０℃とした以外は、実施例１と同様にして成形を実施した。
【００３６】
［比較例６］
上記実施例１において、使用するフィルムをフィルム（Ｂ−３）とした以外は、実施例１と同様にして成形を実施した 。
【００３７】
［比較例７］
上記実施例１において、使用するフィルムをフィルム（Ｂ−４）とした以外は、実施例１と同様にして成形を実施した。
【００３８】
［実施例８］
上記実施例１において、開口部の大きさが３０，０００ｍｍ２である金型（図．２）を用いた以外は実施例１と同様にして成形を実施した。
【００３９】
［実施例９］
上記実施例１において、流動会合部が偏肉部となるようにした金型（図．３）を用いた以外は実施例１と同様にして成形を実施した。
【００４０】
［比較例１］
上記実施例１において、フィルムを使用しないこと以外は、実施例１と同様にして成形を実施した。
【００４１】
［比較例２］
上記実施例１において、使用するフィルムをフィルム（Ｂ−５）とした以外は、実施例１と同様にして成形を実施した。なお、比較例２ではフィルムが成形体に融着したため剥がすことができず、鉛筆硬度は測定できなかった。
【００４２】
［比較例３］
上記実施例１において、使用するフィルムをフィルム（Ｂ−６）とした以外は、実施例１と同様にして成形を実施した。
【００４３】
［比較例４］
上記実施例９において、使用するフィルムをフィルム（Ｂ−６）とした以外は実施例９と同様にして成形を実施した。
【００４４】
［比較例５］
上記実施例１において、使用するフィルムをフィルム（Ｂ−７）とした以外は、実施例１と同様にして成形を実施した。
【００４５】
（ＩＩＩ）評価項目
（ＩＩＩ−１）形状
フィルムがついた成形体の形状を観察し、下記の通り評価を実施した。
○：成形体の金型形状の転写が十分であった。
×：フィルムと金型との密着が不十分なため、成形体の金型形状の転写が不十分であった。
（ＩＩＩ−２）ウエルドライン
成形体のウエルドラインの有無を観察し、下記の通り評価を実施した。
○：ウエルドラインが認められなかった。
×：ウエルドラインが認められた。
（ＩＩＩ−３）鉛筆硬度
成形体の耐擦傷性の目安としてＪＩＳ  Ｋ  ５６００−５−４に示される鉛筆硬度の評価を実施した。
（ＩＩＩ−４）シワ
成形体シワの有無を観察し、下記の通り評価を実施した。
１：無数のシワが有る
２：シワが樹脂会合部に有る
３：シワは無いが若干凹状
４：シワ無し良好
（ＩＩＩ−５）フィルムの成形体への融着
成形体をＳＥＭにて観察し、キャリアフィルムの融着の有無について下記の通り評価を実施した。また、ＦＴ−ＩＲを用いてフィルムの劣化状態を確認した。
１：フィルムが成形体に融着し剥がせない
２：フィルムが成形体に融着し剥がし難い
３：融着は無いが若干フィルムの劣化有り
４：融着無し良好
実施例１〜９および比較例１〜５の評価結果を表１に記載した。
【００４６】
【表１】
0005296400.tif 000002
【図面の簡単な説明】
【００４７】
【図１】実施例１〜７、比較例１〜３及び比較例５に用いた金型及び成形体の形状を示す。なお、図は成形金型の概要を模式的に示しており、ゲート、エジェクタピン等の詳細構造は図示を省略してある。
【図２】実施例８に用いた金型及び成形体の形状を示す。なお、図は成形金型の概要を模式的に示しており、ゲート、エジェクタピン等の詳細構造は図示を省略してある。
【図３】実施例９及び、比較例４に用いた金型及び成形体の形状を示す。なお、図は成形金型の概要を模式的に示しており、ゲート、エジェクタピン等の詳細構造は図示を省略してある。
【符号の説明】
【００４８】
１    可動側金型（固定側金型と額縁構造となる）
２    額縁ブロック
３    開口部成形用押し当て式入れ子
４    固定側金型
５    フィルム
６    溶融樹脂
７    成形体本体
８    成形体開口部
９    成形体開口部
１０  成形体偏肉部
１１  偏肉部成形用入れ子
【図１】
0005296400.tif 000003
【図２】
0005296400.tif 000004
【図３】
0005296400.tif 000005